FR 2213841 A1 19740809 FR 7300983 A 19730112 La présente invention a pour objet un procédé de fabrication d'objets ou de parties d'objets constitués en un mélange de matière- granuleuse et de résine dans le but, par exemple de produire des éléments décoratifs, d'améliorer l'as- pect de certains produits en bouchant des ouvertures au moyen de ce mélange ou de remplir des vides dans des éléments de machines suceptibles de vibrer, afin de combattre le bruit etc. Il existe des procédés de fabrication dans lesquels une matière granuleuse, par exemple du sable, est utilisée comme charge pour une resine époxy. Lors de ce procédé connu une quantité relativement grande de résine est nécessaire et dans le produit fini l'aspect particulier de la charge, donc du sable, ne peut plus être reconnu. D'autre part la mise en oeuvre de ce procédé nécessite des moules à joints parfaits et une technique de coulée élaborée. L'invention a pour but un procédé de fabrication très simple, ne nécessitant que peu de résine et permettant d'obtenir des effets décoratifs particuliers par exemple un aspect semblable à du grecs, si la matière granuleuse est du sable. Pour obtenir ce résultat, l'invention consiste en ce qu'on mélange une poudre de résine sèche ayant la propriété de traverser une phase fluide à une température entre la température ambiante et la température de cuisson où a lieu la polymérisation ou le durcissement de la résine, et une matière granuleuse physiquement et chimiquement stable et neutre en dessous de la température de cuisson pour obtenir ainsi un mortier sec qui peut être emmagasiné eous forme de mélange, qu'on introduit une quantité prédéterminée de ce mortier sec dans un moule et qu'on chauffe pendant un temps déterminé à une température de cuisson où a lieu la polymérisation et le durcissement de la résine. La cuisson et l'introduction du mortier sec peuvent se faire de différentes manières. L'invention est expliquéeciiessous par rapport à un exemple d'une forme d'exécution. Une quantité de 88 parts en poids de sable silicique d'une granulométrie variant entre 0,0' et 0,7 mm est mélangée avec 12 parts en poids de poudre de résine époxy vendue sous la dénomination XF 176. Les ingrédients secs sont versés par exemple dans une bétonnière et y sont laissés pendant 10 minutes On obtient ainsi un mortier sec que l'on peut conserver pendant un certain temps dans des sacs hermétiques à la température ambiante normale. D'autres résines peuvent être utilisées pourvu qu'elles présentent la pro piété de traverser une phåse fluide à une température entre la température ambiante et la température de cuisson -où a lieu la polymérisation et le durcissement de la résine. Pour fabriquer des objets à partir de ce mortier sec plusieurs possibilités s'offrent. Si l'objet a fabriquer doit présenter une surface relativement lisse, la cuisson du mortier sec peut être réalisée dans un moule fermé, composé par exemple par matrice et poinçon, pendant qu'une certaine pression est continuellement exercée sur le poinçon. Ensuite la'objet est complètement démoulé. Si au contraire, l'objet à fabriquer doit présenter au moins une partie de surface mate,la cuisson (par exemple à 1600C pendant 30 min.) peut se faire pendant que cette surface reste à l'air libre. Suivant la densité globale que doit présenter l'objet fabriqué, le mortier sec peut être tassé seulement par vibration pour présenter une surface plane ou peut être comprimé dans la matrice du moule au moyen d'un poinçon.Le poinçon peut imprimer par exemple un sceau sur le mortier sec et peut être retiré avant cuisson. Dans ce cas l'objet fini se présente comme marqué d'un sceau gravé dans du grèSà surface granuleuse. Cette manière de procéder est particulièrement utile lorsque le mortier sec est utili sé pour boucher des ouvertures. Le moule est constitué alors par l'ouverture à boucher et un démoulage n'est donc pas nécessaire. D'autres matières granuleuses telles que carbure de silicium, granules ou billes de bronze ou de verre etc. ainsi que leurs mélanges peuvent être utilisées. L'aspect granuleux plus ou moins mat ou lisse dépend évidemment des proportions du mélange qui sont variables dans certaines limites. Une bonne moyenne est obtenue si l'on mélange une part en poids de résine avec 4 d parts en poids de matière granuleuse, d étant la densité moyenne de la matière granuleuse compacte. Les déviations de ces 4 d parts dans un sens ou dans l'autre ne doivent pas dépasser, de préférence,la moitié ou le double de cette quantité. REVENDICATIONS. 1. Procédé de fabrication d'objets ou de parties d'objets constitués en un mélange de matière granuleuse et de résine, caractérisé en ce qu'on mélange une poudre de résine sèche ayant la propriété de traverser une phase fluide à une température située entre la température ambiante et la température de cuisson où a lieu la polymérisation ou le durcissement de la résine et une matière granuleuse physiquement et chimiquement stable et neutre en dessous de la température de cuisson pour obtenir ainsi un mortier sec qui peut être emmagasiné sous forme de mélange, qu'on introduit une quantité prédéterminée de ce mortier sec dans un moule et qu'on chauffe pendant un temps déterminé à une température de cuisson où a lieu la polymérisation et le durcissement de la résine. 2. Procédé de fabrication suivant la revendication 1 caractérisé en ce que pendant la cuisson, on maintient sous pression dans un moule le mortier sec et qu'on démoule l'objet fabriqué après la cuisson. 3. Procédé de fabrication suivant la revendication 1 caractérisé en ce que pendant la cuisson le moule reste ouvert. 4. Procédé de fabrication suivant la revendication 1, caractérisé en ce que lors de l'introduction le tassement du mortier sec dans le moule est obtenu par vibration. 5. Procédé de fabrication suivant une des revendications précédentes caractérisé en ce qu'on mélange la poudre de résine avec la matière granuleuse dans de proportions d'environ 1 part en poids de résine et de 4 d parts en poids de matière granuleuse, d' étant la densité moyenne de la matière granuleuse compacte, les déviations de ces 4 d parts dans un sens ou dans l'autre ne dépassant pas, de préférence,la moitié ou le double de. cette quantité. 6. Procédé de fabrication suivant une des revendications précédentes, carac térisé en ce que la résine est une résine epoxy. 7. Procédé de fabrication suivant une des revendications précédentes, caractérisé en ce que la matière granuleuse est du sable. 8. Eléments décoratifs à surface granuleuse, fabriqués suivant une des revendications précédentes